СПОСОБ ПРОТРАВНОГО КРАШЕНИЯ ШЕРСТЯНОЙ ТКАНИ РАСТИТЕЛЬНЫМ КРАСИТЕЛЕМ ЧЕРТОПОЛОХА ПОНИКАЮЩЕГО
METHOD OF MORDANT DYEING OF WOOLEN FABRIC WITH VEGETABLE DYE OF MUSK THISTLE

Изобретение относится к красильному производству (колорированию), в частности к способу протравного крашения шерстяной ткани экстрактами из красящих растений.
Известны способы протравного крашения текстильных материалов с применением красителей, относящихся к различным классам органических соединений, которые получаются синтетическим путем [1].
Существуют способы протравного крашения текстильных материалов:
протравливание проводят до окрашивания растительным красителем, одновременно и после окрашивания [2].
Недостатком способа крашения этими красителями является их дорогостоящий, многостадийный, сложный органический синтез.
Цель изобретения - создание нового способа крашения шерстяной ткани натуральным красителем - водным экстрактом чертополоха поникающего, что позволяет значительно расширить ассортимент красителей из натурального сырья и одновременно утилизировать отходы вспашки полей, избежать сложной технологии производства синтетических красителей.
Способ включает в себя получение жидкого растительного экстракта чертополоха поникающего путем экстрагирования 100 граммов сухого растительного сырья (цветочная часть и листья) до 1 литра. Затем проводится протравное крашение чистошерстяной ткани с использованием в качестве красителя водного экстракта чертополоха поникающего в количестве 30% к массе исходного окрашиваемого материала, а в качестве протравы - комплексообразователь из группы, включающей соль хрома, меди, железа или соль алюминия. В красильную ванну, которая содержит водный экстракт чертополоха поникающего, полученного экстрагированием 100 г сухого сырья цветочной части и листьев растения до 1 литра, комплексообразователь (1,5-2% от массы окрашиваемого материала), уксусную кислоту для поддержания рН среды в пределах 5-6, погружается чистошерстяная ткань. Температура ванны 75-80°С. Процесс окрашивания длится 40-60 минут при постоянном помешивании для однородности окраски. После процесса окрашивания ткань промывается в теплой, затем в холодной воде, просушивается.
Пример 1. Крашение при одновременном протравливании алюмокалиевыми квасцы. Состав красильной ванны:
Экстракт чертополоха поникающего - 100 мл.
Алюмокалиевые квасцы - 2 г.
Уксусная кислота - 1,5 мл.
В водную вытяжку добавляют алюмокалиевые квасцы, предварительно растворенные в небольшом количестве воды. Затем приливают уксусную кислоту (рН 5-6). Крашение ведут по 40-60 минут при постоянном помешивании, при температуре ванны 75-80°С. Образец шерстяной ткани вынимают, промывают теплой, а затем холодной проточной водой и высушивают в течение суток при открытом доступе воздуха. Цвет шерстяной ткани - табачный.
Пример 2. Крашение при одновременном протравливании солями меди. Состав красильной ванны:
Экстракт чертополоха поникающего - 100 мл.
Сульфат меди (II) - 1 г
Уксусная кислота - 1,5 мл.
Процесс окрашивания идет подобно примеру 1. Получаемый цвет шерстяной ткани - салатовый.
Пример 3. Крашение при одновременном протравливании солями хрома. Состав красильной ванны:
Экстракт чертополоха поникающего - 100 мл.
Бихромат калия - 1 г.
Уксусная кислота - 1,5 мл.
Процесс окрашивания идет подобно примеру 2. Получаемый цвет шерстяной ткани - желтый.
Пример 4. Крашение при одновременном протравливании солями железа. Состав красильной ванны:
Экстракт чертополоха поникающего - 100 мл.
Железоаммонийные квасцы - 1 г.
Уксусная кислота - 1,5 мл.
Процесс окрашивания идет подобно примеру 3. Получаемый цвет шерстяной ткани - серый.
Применение различных комплексообразователей и рН среды позволяет получить широкую гамму цветов и оттенков: салатовый, желтый, серый, табачный цвета.
К достоинствам предлагаемых способов можно отнести следующее,
1. Введение в красильный раствор минеральных протрав в результате образования комплексных соединений различного строения оказывают большое влияние на получаемый цвет и оттенок.
2. Получение экологически чистых текстильных материалов из натуральных волокон, окрашенных натуральными красителями.
Литература
1. Э. Ташлицкая. Безворсовые ковры Дагестана. Махачкала: Дагпедучиздат.- 1986. - 86 с.
2. Л.Г. Ковтун, Е.Л. Маланкина. Применение природных красителей для колорирования текстильных материалов. // Текстильная химия. - №1 (16), 1999. - С.69-74, с.88.